(57)【要約】【課題】  加飾フィルムや転写フィルム、撚糸、装飾粉等の様々な用途に用いられる黒色蒸着フィルムであって、経時や加熱によって変色しない経時安定性を有し、隠蔽性と低反射性に優れた黒色を示す優れた黒色蒸着フィルムを提供すること。【解決手段】  基材上に、少なくとも蒸着層を備えた蒸着フィルムであって、前記蒸着層が、アルミニウムとその酸化物との組成比が膜厚方向に連続的に変化する傾斜膜であって、且つアルミニウム以外の添加金属を含有することで、低反射性と隠蔽性に優れた黒色を示し、且つその色調が経時で変化しない安定性を有した黒色蒸着膜とすることができる。【選択図】図１
2019048417.tif 000002
【特許請求の範囲】
【請求項１】
基材上に、少なくとも蒸着層を備えた蒸着フィルムであって、
前記蒸着層は、アルミニウムとその酸化物の組成比が膜厚方向に連続的に変化する傾斜膜であって、
且つアルミニウム以外の添加金属を含有してなること、
を特徴とする黒色蒸着フィルム。
【請求項２】
前記添加金属がスズであること、
を特徴とする、請求項１に記載の黒色蒸着フィルム。
【請求項３】
前記アルミニウムと該酸化物との組成比において、前記蒸着層の基材側界面において最も酸化物の比率が高く、前記蒸着層表面へ向けて酸化物の比率が膜厚方向に連続的に減少する傾斜膜であること、
を特徴とする、請求項１または請求項２に記載の黒色蒸着フィルム。
【請求項４】
前記アルミニウムと該酸化物との組成比において、前記蒸着層表面において最も酸化物の比率が高く、前記蒸着層の基材側界面へ向けて酸化物の比率が膜厚方向に連続的に減少する傾斜膜であること、
を特徴とする、請求項１または請求項２に記載の黒色蒸着フィルム。
【請求項５】
前記アルミニウムと該酸化物との組成比において、前記蒸着層の表面、および前記蒸着層の基材側界面において最も酸化物の比率が高く、膜中心部へ向けて酸化物の比率が膜厚方向に連続的に減少する傾斜膜であること、
を特徴とする、請求項１または請求項２に記載の黒色蒸着フィルム。
【請求項６】
前記蒸着層のアルミニウムに対する添加金属の含有率が、１０％ｗｔ以上であること、
を特徴とする、請求項１ないし請求項５の何れか１項に記載の黒色蒸着フィルム。
【請求項７】
前記蒸着層の膜厚が１００ｎｍ以上であること、
を特徴とする、請求項１ないし請求項６の何れか１項に記載の黒色蒸着フィルム。
【請求項８】
前記蒸着層のどちらか一方の面あるいは両面にさらに透明樹脂層を有してなること、
を特徴とする、請求項１ないし請求項７の何れか１項に記載の黒色蒸着フィルム。
【請求項９】
９０℃で２５０時間の熱処理を行った前後での色差ΔＥが３．２以下であること、
を特徴とする、請求項１ないし請求項８の何れか１項に記載の黒色蒸着フィルム。
【請求項１０】
前記基材と前記蒸着層との間に、離型層を有してなること、
を特徴とする、請求項１ないし請求項９の何れか１項に記載の黒色蒸着フィルム。
【請求項１１】
前記基材の蒸着層とは反対側最表面あるいは前記蒸着層の基材とは反対側最表面の何れか一方に、接着層を有してなること、
を特徴とする、請求項１ないし請求項１０の何れか１項に記載の黒色蒸着フィルム。
【請求項１２】
請求項１ないし請求項１１の何れか１項に記載の黒色蒸着フィルムを用いてなる転写フィルム。
【請求項１３】
請求項１ないし請求項９の何れか１項に記載の黒色蒸着フィルムがスリットされてなる黒色撚糸。
【請求項１４】
請求項１ないし請求項１０の何れか１項に記載の黒色蒸着フィルムから基材を剥離した黒色積層体が粉砕されたものであること、を特徴とする黒色粉。
【請求項１５】
基材を連続走行させるとともに、アルミニウムと添加金属との混合物よりなる蒸発源を乾式成膜法によって付着堆積させることにより、前記基材の表面に蒸着層を形成するものであり、
前記蒸着層の形成時において、前記基材の表面近傍に酸素ガスを流入して、前記蒸着層をアルミニウムとその酸化物の組成比が膜厚方向に連続的に変化する傾斜膜とし、傾斜膜中に添加金属を含有した蒸着層とすること、
を特徴とする黒色蒸着フィルムの製造方法。
【請求項１６】
前記添加金属がスズであること、
を特徴とする、請求項１５に記載の黒色蒸着フィルムの製造方法。
【請求項１７】
前記蒸着層の形成の開始に際して、
前記基材の表面近傍に酸素ガスを流入して、前記蒸着層の基材側界面において最も酸化物の比率が高く、前記蒸着層表面へ向けて酸化物の比率が膜厚方向に連続的に減少する傾斜膜とすること、
を特徴とする、請求項１５または請求項１６に記載の黒色蒸着フィルムの製造方法。
【請求項１８】
前記蒸着層の形成の終了に際して、
前記基材の表面近傍に酸素ガスを流入して、前記蒸着層表面において最も酸化物の比率が高く、前記蒸着層の基材側界面へ向けて酸化物の比率が膜厚方向に連続的に減少する傾斜膜とすること、
を特徴とする、請求項１５または請求項１６に記載の黒色蒸着フィルムの製造方法。
【請求項１９】
前記蒸着層の形成の開始および終了に際して、
前記基材の表面近傍に酸素ガスを流入して、前記蒸着層の表面、および前記蒸着層の基材側界面において最も酸化物の比率が高く、膜中心部へ向けて酸化物の比率が膜厚方向に連続的に減少する傾斜膜とすること、
を特徴とする、請求項１５または請求項１６に記載の黒色蒸着フィルムの製造方法。
【請求項２０】
前記蒸着源のアルミニウムに対する添加金属の含有率が、１０ｗｔ％以上であること、
を特徴とする、請求項１５ないし請求項１９の何れか１項に記載の黒色蒸着フィルムの製造方法。
【請求項２１】
前記蒸着層の膜厚が１００ｎｍ以上であること、
を特徴とする、請求項１５ないし請求項２０の何れか１項に記載の黒色蒸着フィルムの製造方法。
【請求項２２】
前記蒸着層を形成する工程の前および／または後に、透明樹脂層を形成する透明樹脂層形成工程を行うこと、
を特徴とする、請求項１５ないし請求項２１の何れか１項に記載の黒色蒸着フィルムの製造方法。
【請求項２３】
前記基材の前記蒸着層側表面に離型層を形成する離型層形成工程を行うこと、
を特徴とする、請求項１５ないし請求項２２の何れか１項に記載の黒色蒸着フィルムの製造方法。
【請求項２４】
前記基材の蒸着層とは反対側最表面あるいは前記蒸着層の基材とは反対側最表面の何れか一方に、接着層を形成する接着層形成工程を行うこと、
を特徴とする、請求項１５ないし請求項２３の何れか１項に記載の黒色蒸着フィルムの製造方法。
【請求項２５】
請求項１５ないし請求項２４の何れか１項に記載の黒色蒸着フィルムの製造方法によって得られた黒色蒸着フィルムにおいて、
前記蒸着層側最表面を被転写体に貼り合わせた後、前記基材を剥離し、黒色積層体を被転写体上に転写する転写工程を行うこと、
を特徴とする、黒色蒸着層転写体の製造方法。
【請求項２６】
請求項１５ないし請求項２２の何れか１項に記載の黒色蒸着フィルムの製造方法によって得られた黒色蒸着フィルムをスリットするスリット工程を行った後、
得られたスリットフィルムを撚り合わせる撚糸工程を行うこと、
を特徴とする、黒色撚糸の製造方法。
【請求項２７】
請求項１５ないし請求項２３の何れか１項に記載の黒色蒸着フィルムの製造方法によって得られた黒色蒸着フィルムから基材を剥離し黒色積層体を得る基材剥離工程と、
前記黒色積層体を粉砕してなる粉砕工程と、からなること
を特徴とする、黒色粉の製造方法。
【発明の詳細な説明】
【技術分野】
【０００１】
本発明は、黒色蒸着フィルムに関し、具体的には色調が経時変化しない、安定性と隠蔽性、低反射性に優れた黒色蒸着フィルムに関する。
【背景技術】
【０００２】
従来、携帯電話等のポータブル情報機器や映像機器等の各種家電製品、自動車内装用部品など様々な用途において、その製品に高級感を付与したり、隠蔽性を高めたり等の目的で、黒色の意匠を施すことが行われている。
【０００３】
成形品の表面に黒色の意匠を施す手段としては、黒色顔料を含んだ黒色塗料を用いて塗装を行なう方法がある。また、塗装法の代替として、透明フィルム表面に黒色の塗膜が形成された黒色フィルムを用い、成形品に一体化する方法も行われている。しかしながら、黒色塗料の塗膜層あるいは黒色フィルムからなる黒色層を透明フィルムに設けた加飾用フィルムは、黒色層の膜厚が非常に厚いため、黒色層の有無による段差が大きく、この段差が問題となる。つまり、部分的に黒色塗膜層や黒色フィルムなどの黒色層を設ける意匠の用途においては、段差による手触り感の低下の問題のほかに、例えば、ポータブル情報機器の液晶画面の透明窓部の周囲に、黒色層の窓枠部として部分的に設けて使用した場合、黒色層の有無による段差のために、液晶画面と加飾用フィルムとを貼り合わせる粘着剤に気泡が混入し、画面の表示性能が低下するという課題があり、また、粘着剤の厚みを十分に厚くしなければ、段差による気泡の解消が困難であるという課題がある。また、このような黒色装飾用フィルムは、スリットすることによりスリット糸や撚糸として用いることもできるが、上記のように膜厚が厚いと風合いが損なわれるため、基材となるフィルムだけではなく黒色層も薄くする必要がある。しかし黒色層を薄くすると求める黒色が得られず、問題となっていた。
【０００４】
そこで、特許文献１には、高分子フィルム上にアルミニウム蒸着膜よりなる黒色層を備えた装飾用蒸着フィルムおよびその製造方法が記載されている。この黒色層は、フィルムにアルミニウムを蒸着する際に表面近傍に酸素ガスを流入することによってアルミニウム蒸着膜を黒色にしたものであり、極めて薄い厚さでも光沢のある黒色膜が得られ、各種製品の外観に高級感と隠蔽性のある黒色の意匠を施すことができる。
【先行技術文献】
【特許文献】
【０００５】
【特許文献１】特開２０１５−０７１８０７号
【発明の概要】
【発明が解決しようとする課題】
【０００６】
しかし、特許文献１に記載された装飾用蒸着フィルムでは、経時で色調が金系色に変化してしまうという問題があった。製造直後では高度な黒色を呈していても、時間が経つにつれ低反射性が損なわれて金属反射を示し、黒色が緑を帯びた金系色となってしまう。そのため、高度な黒の色調や低反射性を求められる黒色フィルムの用途において問題となっていた。
【０００７】
本願発明はこのような問題に鑑みてなされたものであり、その目的は、経時安定性を有し、隠蔽性と低反射性に優れた黒色蒸着フィルムを提供することである。
【課題を解決するための手段】
【０００８】
上記課題を解決するため、本願発明の請求項１に記載の黒色蒸着フィルムに関する発明は、基材上に、少なくとも蒸着層を備えた蒸着フィルムであって、前記蒸着層は、アルミニウムとその酸化物の組成比が膜厚方向に連続的に変化する傾斜膜であって、且つアルミニウム以外の添加金属を含有してなること、を特徴とする。
【０００９】
本願発明の請求項２に記載の黒色蒸着フィルムに関する発明は、請求項１に記載の黒色蒸着フィルムであって、前記添加金属がスズであること、を特徴とする。
【００１０】
本願発明の請求項３に記載の黒色蒸着フィルムに関する発明は、請求項１または請求項２に記載の黒色蒸着フィルムであって、前記アルミニウムと該酸化物との組成比において、前記蒸着層の基材側界面において最も酸化物の比率が高く、前記蒸着層表面へ向けて酸化物の比率が膜厚方向に連続的に減少する傾斜膜であること、を特徴とする。
【００１１】
本願発明の請求項４に記載の黒色蒸着フィルムに関する発明は、請求項１または請求項２に記載の黒色蒸着フィルムであって、前記アルミニウムと該酸化物との組成比において、前記蒸着層表面において最も酸化物の比率が高く、前記蒸着層の基材側界面へ向けて酸化物の比率が膜厚方向に連続的に減少する傾斜膜であること、を特徴とする。
【００１２】
本願発明の請求項５に記載の黒色蒸着フィルムに関する発明は、請求項１または請求項２に記載の黒色蒸着フィルムであって、前記アルミニウムと該酸化物との組成比において、前記蒸着層の表面、および前記蒸着層の基材側界面において最も酸化物の比率が高く、膜中心部へ向けて酸化物の比率が膜厚方向に連続的に減少する傾斜膜であること、を特徴とする。
【００１３】
本願発明の請求項６に記載の黒色蒸着フィルムに関する発明は、請求項１ないし請求項５の何れか１項に記載の黒色蒸着フィルムであって、前記蒸着層のアルミニウムに対する添加金属の含有率が、１０ｗｔ％以上であること、を特徴とする。
【００１４】
本願発明の請求項７に記載の黒色蒸着フィルムに関する発明は、請求項１ないし請求項６の何れか１項に記載の黒色蒸着フィルムであって、前記蒸着層の膜厚が１００ｎｍ以上であること、を特徴とする。
【００１５】
本願発明の請求項８に記載の黒色蒸着フィルムに関する発明は、請求項１ないし請求項７の何れか１項に記載の黒色蒸着フィルムであって、前記蒸着層のどちらか一方の面あるいは両面にさらに透明樹脂層を有してなること、を特徴とする。
【００１６】
本願発明の請求項９に記載の黒色蒸着フィルムに関する発明は、請求項１ないし請求項８の何れか１項に記載の黒色蒸着フィルムであって、９０℃で２５０時間の熱処理を行った前後での色差ΔＥが３．２以下であること、を特徴とする。
【００１７】
本願発明の請求項１０に記載の黒色蒸着フィルムに関する発明は、請求項１ないし請求項９の何れか１項に記載の黒色蒸着フィルムであって、前記基材と前記蒸着層との間に離型層を有してなること、を特徴とする。
【００１８】
本願発明の請求項１１に記載の黒色蒸着フィルムに関する発明は、請求項１ないし請求項１０の何れか１項に記載の黒色蒸着フィルムであって、前記基材の蒸着層とは反対側最表面あるいは前記蒸着層の基材とは反対側最表面の何れか一方に、接着層を有してなること、を特徴とする。
【００１９】
本願発明の請求項１２に記載の転写フィルムに関する発明は、請求項１ないし請求項１１の何れか１項に記載の黒色蒸着フィルムを用いてなること、を特徴とする。
【００２０】
本願発明の請求項１３に記載の黒色撚糸に関する発明は、請求項１ないし請求項９の何れか１項に記載の黒色蒸着フィルムがスリットされてなるものであること、を特徴とする。
【００２１】
本願発明の請求項１４に記載の黒色粉に関する発明は、請求項１ないし請求項１０の何れか１項に記載の黒色蒸着フィルムから基材を剥離した黒色積層体が粉砕されたものであること、を特徴とする。
【００２２】
本願発明の請求項１５に記載の黒色蒸着フィルムの製造方法に関する発明は、基材を連続走行させるとともに、アルミニウムと添加金属との混合物よりなる蒸発源を乾式成膜法によって付着堆積させることにより、前記基材の表面に蒸着層を形成するものであり、前記蒸着層の形成時において、前記基材の表面近傍に酸素ガスを流入して、前記蒸着層をアルミニウムとその酸化物の組成比が膜厚方向に連続的に変化する傾斜膜とし、傾斜膜中に添加金属を含有した蒸着層とすること、を特徴とする。
【００２３】
本願発明の請求項１６に記載の黒色蒸着フィルムの製造方法に関する発明は、請求項１５に記載の黒色蒸着フィルムの製造方法であって、前記添加金属がスズであること、を特徴とする。
【００２４】
本願発明の請求項１７に記載の黒色蒸着フィルムの製造方法に関する発明は、請求項１５または請求項１６に記載の黒色蒸着フィルムの製造方法であって、前記蒸着層の形成の開始に際して、前記基材の表面近傍に酸素ガスを流入して、前記蒸着層の基材側界面において最も酸化物の比率が高く、前記蒸着層表面へ向けて酸化物の比率が膜厚方向に連続的に減少する傾斜膜とすること、を特徴とする。
【００２５】
本願発明の請求項１８に記載の黒色蒸着フィルムの製造方法に関する発明は、請求項１５または請求項１６に記載の黒色蒸着フィルムの製造方法であって、前記蒸着層の形成の終了に際して、前記基材の表面近傍に酸素ガスを流入して、前記蒸着層表面において最も酸化物の比率が高く、前記蒸着層の基材側界面へ向けて酸化物の比率が膜厚方向に連続的に減少する傾斜膜とすること、を特徴とする。
【００２６】
本願発明の請求項１９に記載の黒色蒸着フィルムの製造方法に関する発明は、請求項１５または請求項１６に記載の黒色蒸着フィルムの製造方法であって、前記蒸着層の形成の開始および終了に際して、前記基材の表面近傍に酸素ガスを流入して、前記蒸着層の表面、および前記蒸着層の基材側界面において最も酸化物の比率が高く、膜中心部へ向けて酸化物の比率が膜厚方向に連続的に減少する傾斜膜とすること、を特徴とする。
【００２７】
本願発明の請求項２０に記載の黒色蒸着フィルムの製造方法に関する発明は、請求項１５ないし請求項１９の何れか１項に記載の黒色蒸着フィルムの製造方法であって、前記蒸着源のアルミニウムに対する添加金属の含有率が、１０ｗｔ％以上であること、を特徴とする。
【００２８】
本願発明の請求項２１に記載の黒色蒸着フィルムの製造方法に関する発明は、請求項１５ないし請求項２０の何れか１項に記載の黒色蒸着フィルムの製造方法であって、前記蒸着層の膜厚が１００ｎｍ以上であること、を特徴とする。
【００２９】
本願発明の請求項２２に記載の黒色蒸着フィルムの製造方法に関する発明は、請求項１５ないし請求項２１の何れか１項に記載の黒色蒸着フィルムの製造方法であって、前記蒸着層を形成する工程の前および／または後に、透明樹脂層を形成する透明樹脂層形成工程を行うこと、を特徴とする。
【００３０】
本願発明の請求項２３に記載の黒色蒸着フィルムの製造方法に関する発明は、請求項１５ないし請求項２２の何れか１項に記載の黒色蒸着フィルムの製造方法であって、前記基材の前記蒸着層側表面に離型層を形成する離型層形成工程を行うこと、を特徴とする。
【００３１】
本願発明の請求項２４に記載の黒色蒸着フィルムの製造方法に関する発明は、請求項１５ないし請求項２３の何れか１項に記載の黒色蒸着フィルムの製造方法であって、前記基材の蒸着層とは反対側最表面あるいは前記蒸着層の基材とは反対側最表面の何れか一方に、接着層を形成する接着層形成工程を行うこと、を特徴とする。
【００３２】
本願発明の請求項２５に記載の黒色蒸着層転写体の製造方法に関する発明は、請求項１５ないし請求項２４の何れか１項に記載の黒色蒸着フィルムの製造方法によって得られた黒色蒸着フィルムにおいて、前記蒸着層側最表面を被転写体に貼り合わせた後、前記基材を剥離し、黒色積層体を被転写体上に転写する転写工程を行うこと、を特徴とする。
【００３３】
本願発明の請求項２６に記載の黒色撚糸の製造方法に関する発明は、請求項１５ないし請求項２２の何れか１項に記載の黒色蒸着フィルムの製造方法によって得られた黒色蒸着フィルムをスリットするスリット工程を行った後、得られたスリットフィルムを撚り合わせる撚糸工程を行うこと、を特徴とする。
【００３４】
本願発明の請求項２７に記載の黒色粉の製造方法に関する発明は、請求項１５ないし請求項２３の何れか１項に記載の黒色蒸着フィルムの製造方法によって得られた黒色蒸着フィルムから基材を剥離し黒色積層体を得る基材剥離工程と、前記黒色積層体を粉砕してなる粉砕工程と、からなること、を特徴とする。
【発明の効果】
【００３５】
本願発明に係る黒色蒸着フィルムであれば、従来の黒色蒸着フィルムでは、経時や熱処理により金系色などの他の色調に変色してしまう問題があったが、本願発明に係る黒色蒸着フィルムであれば、蒸着層を形成するアルミニウムと該酸化物の組成比が膜厚方向に連続的に変化する傾斜膜（以下、単に傾斜膜と記す）に添加金属を含有させることにより、経時や加熱により変色することがなく、色差ΔＥが３．２以下となるような、より安定した低反射で隠蔽性の高い優れた黒色蒸着フィルムとすることができる。特に添加金属をスズとすればその効果をより発揮することができる。また、透明樹脂層や離型層、接着層など目的に応じて様々な層を設けることで新たな特性を付与することもできる。そして、本願発明にかかる黒色蒸着フィルムは、蒸着層を主として構成するアルミニウムの傾斜膜において、酸化物組成比の高い面側からの外観が低反射で隠蔽性の高い黒色となる。よって、成膜時に酸素導入の位置を選択し、傾斜の方向を調整することで、基材側、蒸着層表面側、あるいはその両方のいずれにおいても、高品質な黒色を呈する黒色蒸着フィルムを得ることができる。よって本願発明に係る黒色蒸着フィルムは、極めて薄い厚さで安定性に優れ、且つ低反射と隠蔽性に優れた黒色を呈すため、装飾用フィルムや転写用フィルム、成形用フィルム、スリット糸、黒色顔料など様々な用途に有用である。
【図面の簡単な説明】
【００３６】
【図１】黒色蒸着フィルムを製造するための蒸着装置の概略構成図である。
【発明を実施するための形態】
【００３７】
以下、本願発明の実施の形態について説明する。尚、ここで示す実施の形態はあくまでも一例であって、必ずしもこの実施の形態に限定されるものではない。
【００３８】
（実施の形態１）
本願発明に係る黒色蒸着フィルムに関して、第１の実施の形態として説明する。
【００３９】
本実施の形態に係る黒色蒸着フィルムは、基材の表面に、少なくとも、アルミニウムとその酸化物の組成比が膜厚方向に連続的に変化する傾斜膜を主とし、且つ添加金属を含有する蒸着層を積層してなる構成を有する。
【００４０】
以下、順番に説明をする。
本発明の黒色蒸着フィルムの基材としては、用途に合わせて適宜選択すればよく、中でも可視光に対して透明な高分子フィルムを用いることが好ましい。高分子フィルムは可撓性に優れ様々な用途に用いることができ、またロールトゥロールでの成膜が可能である為、コストを低減することができる。また、透明なフィルムを用いることによって、得られる黒色蒸着フィルムに光沢性や表面保護性などを付与することができる。
このような高分子フィルムに用いる高分子樹脂の種類としては、ポリエチレンテレフタレート（ＰＥＴ）、ポリエチレンナフタレート（ＰＥＮ）、ポリプロピレン（ＰＰ）、ポリカーボネート（ＰＣ）、ポリメチルメタアクリレート（ＰＭＭＡ）等が挙げられる。これらのうち、耐熱性、機械的強度に優れ、安価でかつ透明性と柔軟性も兼ね備えている等の観点から、特にＰＥＴフィルムが好ましい。
【００４１】
本実施の形態に係る基材の厚みは特段制限するものではなく、用途や加工方法に合わせて適宜選択すれば良い。例えば、平板として用いるのであればある程度の剛性を有する範囲の厚みである必要があり、スリット糸として用いるのであればあまり厚くなりすぎると糸としての風合いが損なわれるため薄いフィルムであることが好ましい。よって考えられる厚みとしては、４μｍ以上２５０μｍ以下であることが好ましい。
本実施の形態においては５０μｍのＰＥＴフィルムを用いることとする。
【００４２】
上記で述べた基材は、必要に応じて表面処理を行っても良い。このような表面処理としては例えば、プラズマ処理、グロー放電処理、コロナ処理、共重合ポリエステル樹脂やポリウレタン樹脂等の易接着層やアンカー層、後述する離型層などを設けるコーティング処理など、従来公知のものが考えられる。
【００４３】
次に蒸着層について説明する。
本実施の形態に係る蒸着層は、アルミニウムとその酸化物との組成比が膜厚方向に連続的に変化する傾斜膜を主としてなる層であり、膜中にアルミニウム以外の添加金属を含有していることを特徴としている。この傾斜膜における酸化物組成比の高い面側からの外観が低反射で隠蔽性の高い黒色となるため、蒸着層の表面側または基材側のどちらか一方あるいは両方において黒色を呈す。この黒色を呈す面を、以下「黒色面」とする。
【００４４】
従来の黒色蒸着フィルムは、蒸着源としてアルミニウムを用い、基材近傍に酸素ガスを流入させ傾斜膜とすることで、基材上に黒色の蒸着層を形成していた。しかし、このような黒色蒸着層は、経時で色調が金系色に変化するという問題があった。
本願発明者が鋭意検討を行った結果、金属アルミニウム層と酸化アルミニウム層とを積層したものは入射光が減衰しきれず反射してしまい、金系色となることが判明した。このことから、従来の傾斜膜は表面酸化や蒸着膜内部の金属と酸化物の組成が経時で偏ることによって酸化物組成比率が変化して傾斜膜から積層状態に近い膜組成となり、色調が変化したものと推測される。
そこで、蒸着源としてのアルミニウムに添加金属を混合して、基材近傍に酸素ガスを導入しながら成膜し、蒸着層を、アルミニウムの傾斜膜を主とした添加金属を含有する層とすることで、傾斜膜を安定化させて、経時や加熱による色調変化を抑制できることを見出した。
【００４５】
ここで、本実施の形態に係る黒色蒸着フィルムにおける色調変化とは、色差ΔＥで表現することができる。ΔＥの計算式は下記式１に表される。一般にΔＥが３．２以下であれば、人間の知覚できる範囲では同じ色と判断される。よって本実施の形態においては、ΔＥが３．２以下となるものを「色調変化がない」ものとした。
【００４６】
（式１）
ΔＥ＝［（ΔＬ＊）２＋（Δａ＊）２＋（Δｂ＊）２］１／２
ただし、Ｌ＊、ａ＊、ｂ＊はそれぞれＬ＊ａ＊ｂ＊表色系の色調を示し、初期の色調（Ｌ１＊, ａ１＊, ｂ１＊）、経時変化後の色調（Ｌ２＊, ａ２＊, ｂ２＊）だった場合
ΔＬ＊＝Ｌ１＊−Ｌ２＊
Δａ＊＝ａ１＊−ａ２＊
Δｂ＊＝ｂ１＊−ｂ２＊
である。
【００４７】
この添加金属としては、従来公知の金属元素から適宜選択すればよく、例えばケイ素、インジウム、チタン、マグネシウムなどが挙げられるが、なかでもスズを用いることが好ましい。スズは成膜の際に酸化被膜を形成せず、蒸気圧がアルミニウムと類似していることから、容易に良好な黒色膜を得ることができる。また、スズはアルミニウムに対して相溶性が低く、傾斜膜の組成比が変動しようとする動きを阻害すると考えられ、経時で色調が変化するのを防ぐ効果がより優れており、好ましい。
さらにスズ酸化物は安定であるため、蒸着層の表面にスズ酸化物が存在すると、蒸着層の酸化を抑制するため、酸化物比率の変動を微少なものとし、色調変化を抑制すると考えられより好ましい。
本実施の形態においてはスズを用いることとする。
【００４８】
蒸着層中における添加金属の割合は、特性を鑑みて黒色を阻害せず蒸着層の安定性を得るために必要な量を適宜調整すれば良い。例えば、スズの含有率は１０ｗｔ％以上である事が好ましく、より好ましくは１５ｗｔ％以上５０ｗｔ％以下である。１０ｗｔ％未満ではスズの含有率が少ないために、傾斜膜の組成比が変動しようとする動きを阻害する効果が得られない。５０ｗｔ％より多く混合するとスズの比率が高くなり、成膜する際に突沸が起こりやすく、良質な膜を得ることが困難である。
本実施の形態においては２０ｗｔ％のスズであるとする。
【００４９】
蒸着層の厚みは、目的、用途に応じて適宜選択すれば良いが、１００ｎｍ以上であることが好ましい。１００ｎｍ以上であれば十分な黒色の蒸着膜が得られるためである。
本実施の形態においては２００ｎｍ積層するものとする。
【００５０】
蒸着層の形成方法としては、従来公知の乾式成膜法を用いればよい。例えば、真空蒸着法、スパッタリング法、イオンプレーティング法などの物理蒸着法や、化学蒸着法などが挙げられる。中でも真空蒸着法は高速成膜可能であるため好ましい。これらの製法を用いて膜厚方向に酸化物の組成比が連続的に変化した傾斜膜を形成するのであるが、その手段は従来公知の製造方法を適宜選択すれば良い。例えば、ロールトゥロールの真空蒸着法で形成する場合、蒸着層形成時に基材近傍に酸素ガスを流入することで、酸素ガスを基材近傍に拡散させて傾斜膜とする。このような方法を用いると簡便に傾斜膜を形成することができ、且つ黒色面の選択も酸素ガスの導入場所の選択により簡便に制御できるため好ましい。
また、蒸着源であるアルミニウムと添加金属の状態は限定されるものではなく、一般に蒸着源として用いられる単体の固体を混合した混合物や、合金状態など考えられるが、混合物であることが好ましい。混合物であれば蒸着層中の割合を調整することが容易であり、アルミニウムと相溶性の低い金属であっても用いることができる。蒸着源における添加金属の含有率は、アルミニウムに対して１０ｗｔ％以上であることが好ましい。このような混合比であれば、蒸着層中の添加金属の含有量が１０ｗｔ％以上となるので好ましい。
【００５１】
上記の傾斜膜の製造方法について、図１を用いてより詳細に説明する。
図１における加熱源３９から生じる電子ビーム４０によって蒸着源容器３７内に設置した金属混合物である蒸着源３８を加熱し、蒸着原子４１が蒸着ドラム３２に沿って走行するＰＥＴフィルム２９に付着し、蒸着層を形成する。このとき、ガスノズルより酸素ガスを蒸着原子４１の初期入射部分４４および／または後期入射部分４５付近に導入すると、酸素ガス導入部分を中心に拡散するため、蒸着ドラム３２付近の酸素ガス濃度は、走行するにつれ連続的に変化する。すなわち、蒸着層において膜厚方向に酸化物の組成比が連続的に変化することとなり、アルミニウムと該酸化物の組成比率が膜厚方向に連続的に変化する傾斜膜が形成される。
酸素ガスの流入量は、得られる膜が黒色を呈し、またアルミニウムと該酸化物の組成比が傾斜膜となるよう適宜選択すれば良いが、成膜中の酸素雰囲気の圧力として、真空度が１.０×１０−２Ｐａ〜５.０×１０−２Ｐａの範囲になるように流入することが望ましい。この範囲内であれば特に良好な黒色を呈するため好ましい。圧力が１.０×１０−２Ｐａ未満では、酸化反応が抑制され、良好な黒色が得られない。また、圧力が５.０×１０−２Ｐａより大きいと、蒸着膜に透明な層が形成され好ましくない。
【００５２】
黒色面を基材側とするには、蒸着層を形成する蒸着の開始に際して、基材の表面近傍に酸素ガスを流入すればよい。すなわち、図１でのガスノズル４２を使用し、酸素ガス４６を初期入射部分４４に導入する。こうすることで、蒸着層の基材側で酸化物の組成比が最も高く、膜厚方向に蒸着表面側に向かって酸化物の組成比が連続的に減少していく傾斜膜となり、基材側からの観察では黒色に見え、蒸着層表面側からの観察では酸化物の組成比が低いために金属光沢を持った銀色に見える。したがって、外観に黒色の意匠を施す用途としては、基材側から観察される製品に適している。また、黒色面側の最表面が高分子フィルムであるため、耐久性と光沢性に優れ、且つ色味も青みを帯びた意匠性の高い黒色蒸着フィルムとすることができる。
【００５３】
黒色面を蒸着層の表面側とするには、蒸着層を形成する蒸着の終了に際して、基材の表面近傍に酸素ガスを流入すればよい。すなわち、図１でのガスノズル４３を使用し、酸素ガス４７を後期入射部分４５に導入する。こうすることで、蒸着層の表面部において最も酸化物の組成比が高く、膜厚方向に基材側に向かって酸化物の組成比が連続的に減少していく傾斜膜となり、基材側からの観察では酸化物の組成比が低いために金属光沢を持った銀色に見え、蒸着層表面側からの観察では黒色に見える。したがって、外観に黒色の意匠を施す用途としては、蒸着層側から観察される製品に適する。
【００５４】
黒色面を蒸着層の基材側および表面側の両方とするには、蒸着層を形成する蒸着の開始および終了に際して、基材の表面近傍に酸素ガスを流入すればよい。すなわち、図１でのガスノズル４２と４３の両方を使用し、酸素ガス４６および４７を初期入射部分４４および後期入射部分４５に導入する。こうすることで、蒸着層の基材側および表面側の両方において最も酸化物の組成比が高く、膜厚方向に蒸着膜中心部に向かって酸化物の組成比が連続的に減少する傾斜膜とすることができる。この黒色蒸着フィルムは、基材側からの観察または蒸着層側からの観察のどちらでも黒色に見える。したがって、外観に黒色の意匠を施す用途としては限定されず、基材側または蒸着層側のどちらから観察される製品でもよい。
【００５５】
本実施の形態に係る黒色蒸着フィルムは、本願発明に係る黒色低反射性を損なわない範囲において、必要に応じて様々な層を形成しても良い。
例えば、蒸着層のどちらか一方の表面あるいは両面にさらに透明樹脂層を設けても良い。このような層があることによって、蒸着層の耐久性を高めることができる。また、黒色面側に設けることで、光沢性にも優れた黒色蒸着フィルムとすることができる。設ける透明樹脂層の種類としては、目的や用途に応じて適宜選択すれば良い。例えば、耐久性を高める用途であれば、一般にハードコート樹脂として用いられるアクリル樹脂やエポキシ樹脂などを蒸着層との密着性などを鑑みて適宜選択すれば良い。
【００５６】
本実施の形態に係る黒色蒸着フィルムは、基材上に形成された蒸着層を主とする黒色積層体を任意の被転写体に転写して黒色蒸着層転写体を形成するための転写フィルムとして用いることができる。このとき、基材と蒸着層との間に離型層を設けることが好ましい。離型層を設けることにより、蒸着層から基材を剥離して任意の被転写体に蒸着層を主とする黒色積層体を転写することが容易となる。このとき、離型層と蒸着層との間に、透明樹脂層を設けることによって、転写後の最表面に透明樹脂が被覆された状態となるため、耐擦傷性や光沢性を向上させることができる。離型層が蒸着面表面に残るものを選択すれば、離型層が保護層となり、透明樹脂層を設けなくとも同様の効果を得ることができる。また、転写を行うと面が逆転するため、観察面が黒色面となるよう蒸着層における傾斜の向きを適宜調整すれば良い。
【００５７】
接着層を設けることにより、本実施の形態に係る黒色蒸着フィルムを対象の部材に貼り合わせる加飾フィルムとすることができる。このとき、接着層を設ける面は、観察面が黒色面となるよう適宜調整すれば良い。また、上述した黒色蒸着層転写体を形成する際に、黒色蒸着フィルムの被転写体と貼り合わせる面に接着層を設けることで、黒色積層体と被転写体との密着力を向上させることができる。
【００５８】
本実施の形態に係る黒色蒸着フィルムにおいては、蒸着層を部分的に設けることもできる。つまり、製品の外観として部分的に黒色を設ける意匠の用途、例えば、ポータブル情報機器の液晶画面の透明窓部の周囲に、黒色の窓枠部として部分的に設けて使用される用途の場合には、基材フィルム上に蒸着層を部分的に形成する。
【００５９】
蒸着層を部分的に形成する方法としては、公知の方法を適宜選択して用いることができる。例えば、蒸着層を全面に形成した後にエッチングして部分的に形成する方法、水または溶剤溶解性の材料をパターン印刷して遮蔽マスクとして用い、蒸着層を形成した後に遮蔽マスクを溶解除去して行なうリフトオフ法による方法等が挙げられる。
【００６０】
以上のような黒色蒸着フィルムを用いて黒色の意匠を加飾する場合、被加飾の製品は特に限定されない。また、被加飾の素材も限定されず、木材、金属、樹脂成形品など何れでもよい。そして、本発明の装飾用蒸着フィルム用いて黒色の意匠を施す加飾の方法としては、上述したような接着層を形成した加飾フィルムを用いて被加飾の素材に貼り付ける方法や、被加飾の素材が樹脂の場合には、射出成形と同時に加飾する成形同時加飾法を用いて加飾樹脂成形品を得る方法がある。
【００６１】
本発明の黒色蒸着フィルムを用いて、樹脂成形品に黒色の意匠を形成する成形同時加飾法は、例えば次のようにして行う。まず、可動型と固定型とからなる成形用金型内に、本発明の黒色蒸着フィルムを基材側が金型キャビティに面するように金型内に配置する。そして、成形用金型を閉じた後、ゲートから成形樹脂を金型内に射出充填させ、樹脂を固化して樹脂成形品を成形するとともに、その表面に黒色蒸着フィルムを接着させる。樹脂成形品を冷却した後、成形用金型を開いて樹脂成形品を取り出す。以上により、成形同時加飾工程が完了し、樹脂成形品の表面に黒色の意匠を形成した加飾樹脂成形品が得られる。
【００６２】
この他、本実施の形態に係る黒色蒸着フィルムを細くスリットしたものを撚り合わせることにより、黒色で光沢感のある撚糸とすることもできる。このとき、両面が黒色面である黒色蒸着フィルムを用いれば、撚り合わせたときにどちらの面が出ても黒色となるので好ましい。
また、本実施の形態に係る黒色蒸着フィルムから基材を剥離し、得られた黒色積層体を粉砕することによって、黒色粉とすることもできる。このとき、基材の剥離性を向上させるために、上述した離型層を基材上に設けることが好ましい。また、両面を黒色面とすれば、均一な黒色が得られるため好ましい。このような黒色粉は、黒色と光沢性に優れるため、インクや加飾用途に有用である。
【００６３】
以上述べたような本実施の形態にかかる黒色蒸着フィルムは、経時での変色がなく、低反射で隠蔽性に優れた黒色を呈すことができる。そのため、黒色の意匠が好まれる各種家電製品、自動車内装用部品、化粧品や包装材などのパッケージ、スリット糸、インクなどの顔料、装飾用の金属粉など様々な用途に用いることができる。
【実施例】
【００６４】
本願発明に係る黒色蒸着フィルムに関し、更に実施例を交えて以下説明するが、本発明はこれらの実施例に限定されるものではない。
【００６５】
図１は、本願発明の実施例における黒色蒸着フィルムを製造するための蒸着装置の概略構成図である。以下に、図１の蒸着装置の構成の概要とともに、本実施例における黒色蒸着フィルムの製造方法について説明する。
【００６６】
（蒸着装置）
まず本実施例において用いる図１の蒸着装置について説明を行う。
真空槽２０は、フィルム走行室２１と蒸着室２２とが仕切り板２３により分離されている。フィルム走行室２１は真空弁２４、排気管２５を経て図示していない真空排気ポンプにより５．０×１０−３Ｐａ以下に排気した。蒸着室２２も真空弁２６、排気管２７を経て図示していない真空排気ポンプによりフィルム走行室２１と同様に５．０×１０−３Ｐａ以下に排気した。
【００６７】
本実施例では、黒色蒸着フィルムの基材となる高分子フィルムとして、厚さ５０μｍのポリエチレンテレフタレート（ＰＥＴ）フィルムを使用した。このＰＥＴフィルム２９を、巻き出し軸２８と巻き取り軸３６間にセットし、巻き出し軸２８から巻き取り軸３６に連続して走行させる。巻き出し軸２８から巻き出されたＰＥＴフィルム２９は、フリーロール３０、３１を経て−２０℃に冷却された蒸着ドラム３２の外周に沿って、蒸着ドラム３２と同期して回転方向Ｃに走行する。この走行時の蒸着室２２を通過する際にＰＥＴフィルム２９の表面に蒸着膜が形成され、蒸着フィルム３３となりフリーロール３４、３５を経て巻き取り軸３６に巻き取られる。
【００６８】
（蒸着方法）
蒸着層の形成は、蒸着ドラム３２の下方にセットされた蒸発源容器３７内に蒸発源３８を入れて、加熱源３９からの電子ビーム４０を蒸発源３８に照射し、蒸発源３８を加熱、溶解、蒸発させて蒸発原子４１を蒸着ドラム３２の外周に沿って蒸着ドラム３２と同期して走行するＰＥＴフィルム２９の表面に差し向け、ＰＥＴフィルム２９の表面に蒸着膜を形成する。
【００６９】
蒸着膜の形成条件として、蒸発原子４１のＰＥＴフィルム２９に対する入射角が、蒸着膜の初期入射部分４４で＋９０°に、蒸着膜の後期入射部分４５で−９０°になるように装置を構成した。また、蒸着時に蒸着ドラム３２の近傍に酸素ガスを流入するために、蒸発原子４１の入射角が＋９０°である初期入射部分４４近傍にガスノズル４２を、蒸発原子４１の入射角が−９０°である後期入射部分４５近傍にガスノズル４３を配置した。
【００７０】
（実施例１）
上記のように構成した図１の蒸着装置を用い、以下のようにして、本実施例１における黒色蒸着フィルムを作成した。
蒸着ドラム３２と同期して走行するＰＥＴフィルム２９の表面に、蒸発源３８としてスズを２０ｗｔ％混合したアルミニウムを用いて蒸着膜を形成するに際して、アルミニウムとスズの蒸発原子４１の蒸着中に、ガスノズル４３から純度が９９％以上の酸素ガス４７を後期入射部分４５に向けて真空度が１.０×１０−２ Ｐａ〜５.０×１０−２ Ｐａの範囲になるように流入した。つまり、蒸着膜の形成の終了に際して酸素ガスを流入した。形成した蒸着膜の膜厚は２００ｎｍであった。なお、膜厚は、蛍光Ｘ線法により確認した。また、蒸着膜中におけるスズの含有率は２２ｗｔ％であった。蒸着層中におけるスズの含有率はＸ線光電子分光分析装置（アルバック・ファイ株式会社、ＰＨＩ５０００）によって確認した。以上により、ＰＥＴフィルム２９上にアルミニウムとその酸化物の傾斜膜を主とし、膜中にスズを含有した蒸着層を備え、この蒸着層の表面部において最も酸化物組成比の高いものとした、実施例１における黒色蒸着フィルムを得た。
【００７１】
（実施例２）
蒸着源３８におけるスズの含有率が１０ｗｔ％である以外は、実施例１と同様にして目的とする黒色蒸着フィルムを得た。蒸着膜中におけるスズの含有率は１２ｗｔ％であった。
【００７２】
（実施例３）
蒸着源３８におけるスズの含有率が５０ｗｔ％である以外は、実施例１と同様にして目的とする黒色蒸着フィルムを得た。蒸着膜中におけるスズの含有率は５２ｗｔ％であった。
【００７３】
（実施例４）
形成した蒸着膜の膜厚が１００ｎｍである以外は、実施例１と同様にして目的とする黒色蒸着フィルムを得た。蒸着膜中におけるスズの含有率は２２ｗｔ％であった。
【００７４】
（比較例１）
蒸着源３８をアルミニウム材料のみとした以外は、実施例１と同様にして目的とする黒色蒸着フィルムを得た。蒸着膜中におけるその他金属の含有率は０ｗｔ％であった。
【００７５】
（比較例２）
蒸着源３８におけるスズの含有率が５ｗｔ％である以外は、実施例１と同様にして目的とする黒色蒸着フィルムを得た。蒸着膜中におけるスズの含有率は７ｗｔ％であった。
【００７６】
以上の水準で形成した黒色蒸着フィルムについて、以下の評価を行った。その結果を表１に示す。
【００７７】
（促進試験）
以上の水準で形成した黒色蒸着フィルムについて、９０℃で２５０時間加熱することによって促進試験を行った。促進試験前の評価サンプルを「初期」、促進試験後の評価サンプルを「処理後」とする。
【００７８】
（外観）
各水準の初期および処理後の評価サンプルについて、黒色度の指標として黒色面となる蒸着層の表面部側の色調を目視により官能評価した。その結果を表１の「初期」「処理後」における「外観」欄にそれぞれ示す。
【００７９】
（色調変化測定）
各水準の初期および処理後の評価サンプルについて、黒色面となる蒸着層の表面部側におけるＬ＊値、ａ＊値、ｂ＊値を測定し、各要素の初期と処理後との差から色差ΔＥを算出した。測定は紫外可視分光光度計（島津株式会社製、ＵＶ３７００）を用いて、光源：ハロゲンランプ、スリット幅：５ｎｍ、スキャン速度：中速、測定範囲：３００〜８００ｎｍの条件で分光反射率を測定して行った。ΔＥの算出は、明細書中の式１を用いて行った。その結果を表１の「色差」欄にそれぞれ示す。
【００８０】
（低反射性）
各水準の初期および処理後の評価サンプルについて、色調変化測定と同様の条件で分光反射率を測定し、５５０ｎｍの波長における反射率で低反射性を評価した。測定結果を表１の「初期」および「処理後」における「反射率」欄に示す。
【００８１】
（隠蔽性）
得られた各水準の処理後の評価サンプルについて、光学濃度（ＯＤ）を測定した。測定はカラー透過濃度計（大日本スクリーン製造株式会社製、ＤＭ−５００）を用いて行った。その結果を表１の「ＯＤ」欄に示す。
【００８２】
（表１）
2019048417.tif 000003
【００８３】
以上の結果より、本願発明に係る黒色蒸着フィルムが従来と比較して色調の経時変化がない良好な黒色を呈することが分かる。
【００８４】
以下詳細に比較する。
比較例１は、添加金属を含有しないアルミニウムのみを用いた傾斜膜であるが、初期は良好な黒色であったが、促進試験を行った後反射率が上昇し、外観も黒色から金系色へと変化した。色差が３．２を大幅に超えたことからも、色調の変化が起こったことが分かる。しかし、添加金属を含有した実施例１ないし実施例３においては全て良好な黒色を示し、且つ色差が３．２以下で色調の変化がなかった。また、反射率も促進試験前とほぼ変わらない低反射を示し、隠蔽性についても良好な値を示している。このことから、添加金属を混合したことにより経時安定性が得られ、且つ添加金属による影響なく、従来と変わらない低反射性と隠蔽性に優れた黒色となることがわかる。
比較例２は実施例１と同様にスズを５ｗｔ％含有したものであるが、初期は黒色であったものの促進試験後に紫系色に外観が変化し、色差も大きい。そして反射率も上昇している。一方、実施例１ないし実施例３は添加金属量を１０ｗｔ％から５０ｗｔ％の範囲で変化させたものであるが、いずれにおいても良好な黒色を示し、且つ促進試験後においても色調が変化することがなかった。色差についても３．２以下の数値を示している。このことから、添加金属を一定量以上含有することにより、より色調変化を抑制する効果が得られることが分かる。
また、実施例４は実施例１と比較して膜厚を薄くしたものであるが、実施例１と同様に色調変化がなく、良好な外観が得られた。
これらの結果から経時安定性ならびに低反射、隠蔽性に優れた黒色膜とするには、アルミニウムの傾斜膜において添加金属を１０ｗｔ％以上含有し、膜厚を１００ｎｍ以上にすることが好ましいと分かる。
【産業上の利用可能性】
【００８５】
以上説明した本願発明に係る黒色蒸着フィルムであれば、色調が経時変化せず低反射で隠蔽性に優れた良好な黒色を呈すため、黒色の意匠や隠蔽性が要求される用途、例えば各種家電製品、自動車内装用部品、化粧品や包装材などのパッケージ、スリット糸、インクなどの顔料、装飾用の金属粉など様々な用途に有用である。
【符号の説明】
【００８６】
２０ 真空槽
２１ フィルム走行室
２２ 蒸着室
２３ 仕切り板
２４、２６ 真空弁
２５、２７ 排気管
２８ 巻き出し軸
２９ ＰＥＴフィルム
３０、３１、３４、３５ フリーロール
３２ 蒸着ドラム
３３ 蒸着フィルム
３６ 巻き取り軸
３７ 蒸発源容器
３８ 金属材料
３９ 加熱源
４０ 電子ビーム
４１蒸発原子
４２、４３ ガスノズル
４４ 初期入射部分
４５ 後期入射部分
４６、４７ 酸素ガス
【図１】
2019048417.tif 000004
【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
基材上に、少なくとも蒸着層を備えた蒸着フィルムであって、
前記蒸着層は、アルミニウムとその酸化物の組成比が膜厚方向に連続的に変化する傾斜膜であって、
且つアルミニウム以外の添加金属を含有してなり、
前記添加金属がスズであり、
前記蒸着層のアルミニウムに対する添加金属の含有率が、１０ｗｔ％以上であること、
を特徴とする黒色蒸着フィルム。
【請求項２】
前記アルミニウムと該酸化物との組成比において、前記蒸着層の基材側界面において最も酸化物の比率が高く、前記蒸着層表面へ向けて酸化物の比率が膜厚方向に連続的に減少する傾斜膜であること、
を特徴とする、請求項１に記載の黒色蒸着フィルム。
【請求項３】
前記アルミニウムと該酸化物との組成比において、前記蒸着層表面において最も酸化物の比率が高く、前記蒸着層の基材側界面へ向けて酸化物の比率が膜厚方向に連続的に減少する傾斜膜であること、
を特徴とする、請求項１に記載の黒色蒸着フィルム。
【請求項４】
前記アルミニウムと該酸化物との組成比において、前記蒸着層の表面、および前記蒸着層の基材側界面において最も酸化物の比率が高く、膜中心部へ向けて酸化物の比率が膜厚方向に連続的に減少する傾斜膜であること、
を特徴とする、請求項１に記載の黒色蒸着フィルム。
【請求項５】
前記蒸着層の膜厚が１００ｎｍ以上であること、
を特徴とする、請求項１ないし請求項４の何れか１項に記載の黒色蒸着フィルム。
【請求項６】
前記蒸着層のどちらか一方の面あるいは両面にさらに透明樹脂層を有してなること、
を特徴とする、請求項１ないし請求項５の何れか１項に記載の黒色蒸着フィルム。
【請求項７】
９０℃で２５０時間の熱処理を行った前後での色差ΔＥが３．２以下であること、
を特徴とする、請求項１ないし請求項６の何れか１項に記載の黒色蒸着フィルム。
【請求項８】
前記基材と前記蒸着層との間に、離型層を有してなること、
を特徴とする、請求項１ないし請求項７の何れか１項に記載の黒色蒸着フィルム。
【請求項９】
前記基材の蒸着層とは反対側最表面あるいは前記蒸着層の基材とは反対側最表面の何れか一方に、接着層を有してなること、
を特徴とする、請求項１ないし請求項８の何れか１項に記載の黒色蒸着フィルム。
【請求項１０】
請求項１ないし請求項９の何れか１項に記載の黒色蒸着フィルムを用いてなる転写フィルム。
【請求項１１】
請求項１ないし請求項７の何れか１項に記載の黒色蒸着フィルムがスリットされてなる黒色撚糸。
【請求項１２】
請求項１ないし請求項８の何れか１項に記載の黒色蒸着フィルムから基材を剥離した黒色積層体が粉砕されたものであること、を特徴とする黒色粉。
【請求項１３】
基材を連続走行させるとともに、アルミニウムと添加金属との混合物よりなる蒸発源を乾式成膜法によって付着堆積させることにより、前記基材の表面に蒸着層を形成するものであり、
前記蒸着層の形成時において、前記基材の表面近傍に酸素ガスを流入して、前記蒸着層をアルミニウムとその酸化物の組成比が膜厚方向に連続的に変化する傾斜膜とし、傾斜膜中に添加金属を含有した蒸着層とするものであり、
前記添加金属がスズであり、
前記蒸発源のアルミニウムに対する添加金属の含有率が、１０ｗｔ％以上であること、
を特徴とする黒色蒸着フィルムの製造方法。
【請求項１４】
前記蒸着層の形成の開始に際して、
前記基材の表面近傍に酸素ガスを流入して、前記蒸着層の基材側界面において最も酸化物の比率が高く、前記蒸着層表面へ向けて酸化物の比率が膜厚方向に連続的に減少する傾斜膜とすること、
を特徴とする、請求項１３に記載の黒色蒸着フィルムの製造方法。
【請求項１５】
前記蒸着層の形成の終了に際して、
前記基材の表面近傍に酸素ガスを流入して、前記蒸着層表面において最も酸化物の比率が高く、前記蒸着層の基材側界面へ向けて酸化物の比率が膜厚方向に連続的に減少する傾斜膜とすること、
を特徴とする、請求項１３に記載の黒色蒸着フィルムの製造方法。
【請求項１６】
前記蒸着層の形成の開始および終了に際して、
前記基材の表面近傍に酸素ガスを流入して、前記蒸着層の表面、および前記蒸着層の基材側界面において最も酸化物の比率が高く、膜中心部へ向けて酸化物の比率が膜厚方向に連続的に減少する傾斜膜とすること、
を特徴とする、請求項１３に記載の黒色蒸着フィルムの製造方法。
【請求項１７】
前記蒸着層の膜厚が１００ｎｍ以上であること、
を特徴とする、請求項１３ないし請求項１６の何れか１項に記載の黒色蒸着フィルムの製造方法。
【請求項１８】
前記蒸着層を形成する工程の前および／または後に、透明樹脂層を形成する透明樹脂層形成工程を行うこと、
を特徴とする、請求項１３ないし請求項１７の何れか１項に記載の黒色蒸着フィルムの製造方法。
【請求項１９】
前記基材の前記蒸着層側表面に離型層を形成する離型層形成工程を行うこと、
を特徴とする、請求項１３ないし請求項１８の何れか１項に記載の黒色蒸着フィルムの製造方法。
【請求項２０】
前記基材の蒸着層とは反対側最表面あるいは前記蒸着層の基材とは反対側最表面の何れか一方に、接着層を形成する接着層形成工程を行うこと、
を特徴とする、請求項１３ないし請求項１９の何れか１項に記載の黒色蒸着フィルムの製造方法。
【請求項２１】
請求項１３ないし請求項２０の何れか１項に記載の黒色蒸着フィルムの製造方法によって得られた黒色蒸着フィルムにおいて、
前記蒸着層側最表面を被転写体に貼り合わせた後、前記基材を剥離し、黒色積層体を被転写体上に転写する転写工程を行うこと、
を特徴とする、黒色蒸着層転写体の製造方法。
【請求項２２】
請求項１３ないし請求項１８の何れか１項に記載の黒色蒸着フィルムの製造方法によって得られた黒色蒸着フィルムをスリットするスリット工程を行った後、
得られたスリットフィルムを撚り合わせる撚糸工程を行うこと、
を特徴とする、黒色撚糸の製造方法。
【請求項２３】
請求項１３ないし請求項１９の何れか１項に記載の黒色蒸着フィルムの製造方法によって得られた黒色蒸着フィルムから基材を剥離し黒色積層体を得る基材剥離工程と、
前記黒色積層体を粉砕してなる粉砕工程と、からなること
を特徴とする、黒色粉の製造方法。
【手続補正２】
【補正対象書類名】明細書
【補正対象項目名】０００８
【補正方法】変更
【補正の内容】
【０００８】
上記課題を解決するため、本願発明の請求項１に記載の黒色蒸着フィルムに関する発明は、基材上に、少なくとも蒸着層を備えた蒸着フィルムであって、前記蒸着層は、アルミニウムとその酸化物の組成比が膜厚方向に連続的に変化する傾斜膜であって、且つアルミニウム以外の添加金属を含有してなり、前記添加金属がスズであり、前記蒸着層のアルミニウムに対する添加金属の含有率が、１０ｗｔ％以上であること、を特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
本願発明の請求項２に記載の黒色蒸着フィルムに関する発明は、請求項１に記載の黒色蒸着フィルムであって、前記アルミニウムと該酸化物との組成比において、前記蒸着層の基材側界面において最も酸化物の比率が高く、前記蒸着層表面へ向けて酸化物の比率が膜厚方向に連続的に減少する傾斜膜であること、を特徴とする。
【手続補正５】
【補正対象書類名】明細書
【補正対象項目名】００１１
【補正方法】変更
【補正の内容】
【００１１】
本願発明の請求項３に記載の黒色蒸着フィルムに関する発明は、請求項１に記載の黒色蒸着フィルムであって、前記アルミニウムと該酸化物との組成比において、前記蒸着層表面において最も酸化物の比率が高く、前記蒸着層の基材側界面へ向けて酸化物の比率が膜厚方向に連続的に減少する傾斜膜であること、を特徴とする。
【手続補正６】
【補正対象書類名】明細書
【補正対象項目名】００１２
【補正方法】変更
【補正の内容】
【００１２】
本願発明の請求項４に記載の黒色蒸着フィルムに関する発明は、請求項１に記載の黒色蒸着フィルムであって、前記アルミニウムと該酸化物との組成比において、前記蒸着層の表面、および前記蒸着層の基材側界面において最も酸化物の比率が高く、膜中心部へ向けて酸化物の比率が膜厚方向に連続的に減少する傾斜膜であること、を特徴とする。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
本願発明の請求項５に記載の黒色蒸着フィルムに関する発明は、請求項１ないし請求項４の何れか１項に記載の黒色蒸着フィルムであって、前記蒸着層の膜厚が１００ｎｍ以上であること、を特徴とする。
【手続補正９】
【補正対象書類名】明細書
【補正対象項目名】００１５
【補正方法】変更
【補正の内容】
【００１５】
本願発明の請求項６に記載の黒色蒸着フィルムに関する発明は、請求項１ないし請求項５の何れか１項に記載の黒色蒸着フィルムであって、前記蒸着層のどちらか一方の面あるいは両面にさらに透明樹脂層を有してなること、を特徴とする。
【手続補正１０】
【補正対象書類名】明細書
【補正対象項目名】００１６
【補正方法】変更
【補正の内容】
【００１６】
本願発明の請求項７に記載の黒色蒸着フィルムに関する発明は、請求項１ないし請求項６の何れか１項に記載の黒色蒸着フィルムであって、９０℃で２５０時間の熱処理を行った前後での色差ΔＥが３．２以下であること、を特徴とする。
【手続補正１１】
【補正対象書類名】明細書
【補正対象項目名】００１７
【補正方法】変更
【補正の内容】
【００１７】
本願発明の請求項８に記載の黒色蒸着フィルムに関する発明は、請求項１ないし請求項７の何れか１項に記載の黒色蒸着フィルムであって、前記基材と前記蒸着層との間に離型層を有してなること、を特徴とする。
【手続補正１２】
【補正対象書類名】明細書
【補正対象項目名】００１８
【補正方法】変更
【補正の内容】
【００１８】
本願発明の請求項９に記載の黒色蒸着フィルムに関する発明は、請求項１ないし請求項８の何れか１項に記載の黒色蒸着フィルムであって、前記基材の蒸着層とは反対側最表面あるいは前記蒸着層の基材とは反対側最表面の何れか一方に、接着層を有してなること、を特徴とする。
【手続補正１３】
【補正対象書類名】明細書
【補正対象項目名】００１９
【補正方法】変更
【補正の内容】
【００１９】
本願発明の請求項１０に記載の転写フィルムに関する発明は、請求項１ないし請求項９の何れか１項に記載の黒色蒸着フィルムを用いてなること、を特徴とする。
【手続補正１４】
【補正対象書類名】明細書
【補正対象項目名】００２０
【補正方法】変更
【補正の内容】
【００２０】
本願発明の請求項１１に記載の黒色撚糸に関する発明は、請求項１ないし請求項７の何れか１項に記載の黒色蒸着フィルムがスリットされてなるものであること、を特徴とする。
【手続補正１５】
【補正対象書類名】明細書
【補正対象項目名】００２１
【補正方法】変更
【補正の内容】
【００２１】
本願発明の請求項１２に記載の黒色粉に関する発明は、請求項１ないし請求項８の何れか１項に記載の黒色蒸着フィルムから基材を剥離した黒色積層体が粉砕されたものであること、を特徴とする。
【手続補正１６】
【補正対象書類名】明細書
【補正対象項目名】００２２
【補正方法】変更
【補正の内容】
【００２２】
本願発明の請求項１３に記載の黒色蒸着フィルムの製造方法に関する発明は、基材を連続走行させるとともに、アルミニウムと添加金属との混合物よりなる蒸発源を乾式成膜法によって付着堆積させることにより、前記基材の表面に蒸着層を形成するものであり、前記蒸着層の形成時において、前記基材の表面近傍に酸素ガスを流入して、前記蒸着層をアルミニウムとその酸化物の組成比が膜厚方向に連続的に変化する傾斜膜とし、傾斜膜中に添加金属を含有した蒸着層とするものであり、前記添加金属がスズであり、前記蒸発源のアルミニウムに対する添加金属の含有率が、１０ｗｔ％以上であること、を特徴とする。
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】変更
【補正の内容】
【００２４】
本願発明の請求項１４に記載の黒色蒸着フィルムの製造方法に関する発明は、請求項１３に記載の黒色蒸着フィルムの製造方法であって、前記蒸着層の形成の開始に際して、前記基材の表面近傍に酸素ガスを流入して、前記蒸着層の基材側界面において最も酸化物の比率が高く、前記蒸着層表面へ向けて酸化物の比率が膜厚方向に連続的に減少する傾斜膜とすること、を特徴とする。
【手続補正１９】
【補正対象書類名】明細書
【補正対象項目名】００２５
【補正方法】変更
【補正の内容】
【００２５】
本願発明の請求項１５に記載の黒色蒸着フィルムの製造方法に関する発明は、請求項１３に記載の黒色蒸着フィルムの製造方法であって、前記蒸着層の形成の終了に際して、前記基材の表面近傍に酸素ガスを流入して、前記蒸着層表面において最も酸化物の比率が高く、前記蒸着層の基材側界面へ向けて酸化物の比率が膜厚方向に連続的に減少する傾斜膜とすること、を特徴とする。
【手続補正２０】
【補正対象書類名】明細書
【補正対象項目名】００２６
【補正方法】変更
【補正の内容】
【００２６】
本願発明の請求項１６に記載の黒色蒸着フィルムの製造方法に関する発明は、請求項１３に記載の黒色蒸着フィルムの製造方法であって、前記蒸着層の形成の開始および終了に際して、前記基材の表面近傍に酸素ガスを流入して、前記蒸着層の表面、および前記蒸着層の基材側界面において最も酸化物の比率が高く、膜中心部へ向けて酸化物の比率が膜厚方向に連続的に減少する傾斜膜とすること、を特徴とする。
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】変更
【補正の内容】
【００２８】
本願発明の請求項１７に記載の黒色蒸着フィルムの製造方法に関する発明は、請求項１３ないし請求項１６の何れか１項に記載の黒色蒸着フィルムの製造方法であって、前記蒸着層の膜厚が１００ｎｍ以上であること、を特徴とする。
【手続補正２３】
【補正対象書類名】明細書
【補正対象項目名】００２９
【補正方法】変更
【補正の内容】
【００２９】
本願発明の請求項１８に記載の黒色蒸着フィルムの製造方法に関する発明は、請求項１３ないし請求項１７の何れか１項に記載の黒色蒸着フィルムの製造方法であって、前記蒸着層を形成する工程の前および／または後に、透明樹脂層を形成する透明樹脂層形成工程を行うこと、を特徴とする。
【手続補正２４】
【補正対象書類名】明細書
【補正対象項目名】００３０
【補正方法】変更
【補正の内容】
【００３０】
本願発明の請求項１９に記載の黒色蒸着フィルムの製造方法に関する発明は、請求項１３ないし請求項１８の何れか１項に記載の黒色蒸着フィルムの製造方法であって、前記基材の前記蒸着層側表面に離型層を形成する離型層形成工程を行うこと、を特徴とする。
【手続補正２５】
【補正対象書類名】明細書
【補正対象項目名】００３１
【補正方法】変更
【補正の内容】
【００３１】
本願発明の請求項２０に記載の黒色蒸着フィルムの製造方法に関する発明は、請求項１３ないし請求項１９の何れか１項に記載の黒色蒸着フィルムの製造方法であって、前記基材の蒸着層とは反対側最表面あるいは前記蒸着層の基材とは反対側最表面の何れか一方に、接着層を形成する接着層形成工程を行うこと、を特徴とする。
【手続補正２６】
【補正対象書類名】明細書
【補正対象項目名】００３２
【補正方法】変更
【補正の内容】
【００３２】
本願発明の請求項２１に記載の黒色蒸着層転写体の製造方法に関する発明は、請求項１３ないし請求項２０の何れか１項に記載の黒色蒸着フィルムの製造方法によって得られた黒色蒸着フィルムにおいて、前記蒸着層側最表面を被転写体に貼り合わせた後、前記基材を剥離し、黒色積層体を被転写体上に転写する転写工程を行うこと、を特徴とする。
【手続補正２７】
【補正対象書類名】明細書
【補正対象項目名】００３３
【補正方法】変更
【補正の内容】
【００３３】
本願発明の請求項２２に記載の黒色撚糸の製造方法に関する発明は、請求項１３ないし請求項１８の何れか１項に記載の黒色蒸着フィルムの製造方法によって得られた黒色蒸着フィルムをスリットするスリット工程を行った後、得られたスリットフィルムを撚り合わせる撚糸工程を行うこと、を特徴とする。
【手続補正２８】
【補正対象書類名】明細書
【補正対象項目名】００３４
【補正方法】変更
【補正の内容】
【００３４】
本願発明の請求項２３に記載の黒色粉の製造方法に関する発明は、請求項１３ないし請求項１９の何れか１項に記載の黒色蒸着フィルムの製造方法によって得られた黒色蒸着フィルムから基材を剥離し黒色積層体を得る基材剥離工程と、前記黒色積層体を粉砕してなる粉砕工程と、からなること、を特徴とする。